(57)【要約】【目的】水に対する抵抗が小さく、とくに競泳水着用として好適な水着用生地とその製造方法、および該生地から縫製された水着を提供する。【構成】弾性糸と非弾性糸の編み組織からなり、生地の表面が平滑加工され、生地の裏面に弾性糸が露出しており、生地の表面の摩擦係数に対する生地の裏面の摩擦係数の比（生地の裏面の摩擦係数／生地の表面の摩擦係数）が１．３以上３．０以下であることを特徴とする。製造は、経編機を用い、弾性糸を二目編み組織とするよう編成する方法、またはダブルラッセル編機を用いて編成する方法が望ましい。【選択図】      図１
2008115508.tif 000002
【特許請求の範囲】
【請求項１】
弾性糸と非弾性糸の編み組織からなり、
生地の表面が平滑加工され、
生地の裏面に弾性糸が露出しており、
生地の表面の摩擦係数に対する生地の裏面の摩擦係数の比（生地の裏面の摩擦係数／生地の表面の摩擦係数）が１．３以上３．０以下であることを特徴とする水着用生地。
【請求項２】
前記生地の表面の摩擦係数に対する生地の裏面の摩擦係数の比が１．５以上２．３以下である、
ことを特徴とする請求項１記載の水着用生地。
【請求項３】
前記生地の縦方向および横方向の伸張応力が１．５Ｎ以上６．５Ｎ以下である、  ことを特徴とする請求項１または２記載の水着用生地。
但し、伸張応力の測定はＪＩＳ  Ｌ１０１８  ８．１４．１  グラブ法に準拠して測定した値である。
【請求項４】
前記生地の裏面に露出する弾性糸の露出面積が生地の裏面の面積の３０％以上７０％以下である、
ことを特徴とする請求項１〜３のいずれかに記載の水着用生地。
【請求項５】
前記生地の裏面に露出する弾性糸の露出面積が生地の裏面の面積の９０％以上１００％以下である、
ことを特徴とする請求項１〜３のいずれかに記載の水着用生地。
【請求項６】
経編機を用い、弾性糸を二目編み組織とするよう編成する、
ことを特徴とする請求項１〜４のいずれかに記載の水着用生地の製造方法。
【請求項７】
ダブルラッセル編機を用い、生地の表面および裏面に非弾性糸および弾性糸が、それぞれ９０％以上１００％以下の露出面積割合で露出するよう編成する、
ことを特徴とする請求項５記載の水着用生地の製造方法。
【請求項８】
請求項１〜５のいずれかに記載の水着用生地を、水着の少なくとも一部に使用し、生地の裏面が水着着用者の肌側となるよう固着した、
ことを特徴とする水着。
【請求項９】
請求項１〜５のいずれかに記載の水着用生地を、水着着用者の胸部、腰部、尻下部、足首部の少なくとも一箇所に使用し、生地の裏面が水着着用者の肌側となるよう固着した、
ことを特徴とする水着。
【発明の詳細な説明】
【技術分野】
【０００１】
本発明は、水着用生地、詳しくは、弾性糸と非弾性糸の編み組織からなり、水に対する抵抗が小さく、とくに競泳水着用として好適な水着用生地とその製造方法、および該生地から成る水着に関する。
【背景技術】
【０００２】
弾性糸と非弾性糸の編み組織からなる生地は、たて方向、よこ方向、斜め方向について、ほぼ同じ伸張度と伸縮力をそなえ、また方向により差のない生地緊締力を保有しているため、スイミングウエアなどのスポーツウエアなどの生地として使用されている（例えば、特許文献１〜２参照）
【０００３】
ポリエステル繊維糸などの合成繊維糸（非弾性糸）から編成したベース組織部編成用縦糸と、ポリウレタン糸、ゴム紐単体などの弾性糸よりなる表層組織部編成用縦糸とを縦編みして構成し、表層組織部をベース組織部の表面側または裏面側に編成してなる滑り止め組織布、あるいはゴム糸またはポリウレタン糸を含む編み組織において、ゴム糸またはポリウレタン糸の一部が編み組織の表面に露出するようにして滑り止め性を付与した編地構造も提案されており、例えば、スポーツ用品のグリップの滑り止め、スポーツ用ソックスなどとして適用されている（特許文献３〜５参照）。
【０００４】
また、基布をポリエステル糸などの非弾性合成繊維マルチフィラメント糸条で編成し、ポリウレタン弾性糸のマルチフィラメント糸条を交編織してなる生地から縫製してなり、水から上がった時の身体の水切れのよい水着も提案されている（特許文献６参照）。
【０００５】
上記のように、弾性糸と非弾性糸の編み組織からなる生地は、方向により差のない伸張度、伸縮力、生地緊締力をそなえ、フィット感に優れ、良好な水切れ性や滑り止め性を有するため、スイミングウエアの生地として適した特性をそなえているが、とくに競泳用のウエアに適用する場合に必要な水に対する抵抗の軽減については検討されていない。
【特許文献１】特開２００３−７３９６２号公報
【特許文献２】特開平７−７０８９４号公報
【特許文献３】特開２００４−１２４２７３号公報
【特許文献４】特開２００４−１７６２１４号公報
【特許文献５】特開２００５−２９９３４号公報
【特許文献６】特開２０００−３４５４０９号公報
【発明の開示】
【発明が解決しようとする課題】
【０００６】
発明者らは、とくに競泳用として適した水着を得るために、スイミングウエアの生地として好適な特性を多くそなえている上記弾性糸と非弾性糸の編み組織からなり生地に着目し、生地の表面特性と水に対する抵抗の関係について試験、検討を重ねた結果、水に対する抵抗は水着の表裏の摩擦係数に大きく影響されることを見出した。
【０００７】
本発明は、上記の知見に基づいてさらに検討を加えた結果としてなされたものであり、その目的は、水に対する抵抗が小さく、とくに競泳水着用として好適な水着用生地とその製造方法、および該生地から成る水着を提供することにある。
【課題を解決するための手段】
【０００８】
上記の目的を達成するための請求項１による水着用生地は、弾性糸と非弾性糸の編み組織からなり、生地の表面が平滑加工され、生地の裏面に弾性糸が露出しており、生地の表面の摩擦係数に対する生地の裏面の摩擦係数の比（生地の裏面の摩擦係数／生地の表面の摩擦係数）が１．３以上３．０以下であることを特徴とする。
【０００９】
請求項２による水着用生地は、請求項１において、前記生地の表面の摩擦係数に対する生地の裏面の摩擦係数の比が１．５以上２．３以下であることを特徴とする。
【００１０】
請求項３による水着用生地は、請求項１または２において、前記生地の縦方向および横方向の伸張応力が１．５Ｎ以上６．５Ｎ以下であることを特徴とする。但し、伸張応力の測定はＪＩＳ  Ｌ１０１８  ８．１４．１  グラブ法に準拠して測定した値である。
【００１１】
請求項４による水着用生地は、請求項１〜３のいずれかにおいて、前記生地の裏面に露出する弾性糸の露出面積が生地の裏面の面積の３０％以上７０％以下であることを特徴とする。
【００１２】
請求項５による水着用生地は、前請求項１〜３のいずれかにおいて、前記生地の裏面に露出する弾性糸の露出面積が生地の裏面の面積の９０％以上１００％以下であることを特徴とする。
【００１３】
請求項６による水着用生地の製造方法は、請求項１〜４のいずれかに記載の水着用生地を製造する方法であって、経編機を用い、弾性糸を二目編み組織とすることを特徴とする。
【００１４】
請求項７による水着用生地の製造方法は、請求項５記載の水着用生地を製造する方法であって、ダブルラッセル編機を用い、生地の表面および裏面に非弾性糸および弾性糸が、それぞれ９０％以上１００％以下の露出面積割合で露出するよう編成することを特徴とする。
【００１５】
請求項８による水着は、請求項１〜５のいずれかに記載の水着用生地を、水着の少なくとも一部に使用し、生地の裏面が水着着用者の肌側となるよう固着したことを特徴とする水着。
【００１６】
請求項９による水着は、請求項１〜５のいずれかに記載の水着用生地を、水着着用者の胸部、腰部、尻下部、足首部の少なくとも一箇所に使用し、生地の裏面が水着着用者の肌側となるよう固着したことを特徴とする。
【発明の効果】
【００１７】
本発明によれば、表面と裏面の摩擦係数の比、平滑加工された表面形状および水着着用者の肌面での滑り止め効果の相互作用によって水に対する抵抗が効果的に減少し、とくに競泳水着用生地として好適な水着用生地とその製造方法、および当該水着用生地から成る水着が提供される。
尚、通常は、伸張率が小さくなれば摩擦係数もそれに伴って小さくなるが、本発明の生地乃至水着に於いては、伸張力の大小は摩擦係数の大小に殆ど影響されることがない、ことを特記しておきたい。
【発明を実施するための最良の形態】
【００１８】
本発明の水着用生地は、弾性糸と非弾性糸の編み組織からなる。弾性糸としては、ポリウレタン糸、ゴム糸などが適用され（殊には、ポリウレタン即ちスパンデックス、商品名としてはライクラ）、非弾性糸としては、ポリエステル糸、ナイロン糸、ポリアクリル糸、ポリプロピレン糸、レーヨン糸などの合成繊維のマルチフィラメントが適用される。
【００１９】
本発明の水着用生地においては、生地の表面の摩擦係数に対する生地の裏面の摩擦係数の比（生地の裏面の摩擦係数／生地の表面の摩擦係数）が１．３以上３．０以下であることが好ましく、比（生地の裏面の摩擦係数／生地の表面の摩擦係数）を上記の範囲とすることにより、水着着用者の肌面と生地との間に適切な密着性、フィット性、滑り止め効果が達成され、水に対する抵抗が減少して、水泳時の推進力を向上させることができる。
尚、摩擦係数は以下の方法により測定される
カトーテック株式会社製表面試験機ＫＥＳ−ＦＢ４を用い、摩擦係数を測定すべき生地を、測定面を上にして試験機にセットし、測定端子の押し圧Ｗを５０ｇｆとして端子移動抵抗Ｆを測定し、摩擦係数（μ＝Ｆ／Ｗ）を計算する。測定を３回繰り返し、その平均値を摩擦係数とする。
【００２０】
前記比が１．３未満では、水着着用者の肌面に接する生地の摩擦係数が小さく、肌面と生地との密着性、フィット性、滑り止め効果が不十分となって、水泳時や飛び込み時において水着と肌面との間に水が入り易く、水着のめくれ上がりを生じることもあり、水泳時の推進抵抗が大きくなり、また水切れ性も低下する。前記比が３．０を超えると、肌面と生地との密着性、フィット性、滑り止め効果が過剰となって、水泳時の動きに支障が生じるおそれがある。前記比のより好ましい範囲は１．５以上２．３以下である。さらに、生地の裏面の摩擦係数は０．３５以上が好ましい。より好ましくは０．４０以上である。
【００２１】
生地の表面は平滑加工されることが重要である。生地の表面の平滑性は、前記比（生地の裏面の摩擦係数／生地の表面の摩擦係数）に影響し、この比を高めるよう機能する。平滑加工は、通常、上ロールが熱ロール、下ロールが樹脂ロールで構成されるロールの間に、生地を、表面を上、裏面を下にして通すことにより、生地の表面側を熱ロールでプレス加工するカレンダー加工やシレー加工により行われる。
尚、前記平滑加工によって生地裏面側の弾性糸は熱の影響をうけることはないので、従って弾性特性の劣化を生じることはないし、また、摩擦性能も落ちない。
【００２２】
本発明の水着用生地においては、生地の裏面に弾性糸が露出していることが必要であり、弾性糸の露出により水着着用者の肌面と生地との間に滑り止め効果が生じ、水に対する抵抗を減少させて水泳時の推進力の向上に寄与する。生地の裏面に露出する弾性糸の露出面積が３０％未満では滑り止め効果が不充分となり易く、７０％を超えると、生地の裏面の摩擦係数が高くなり、その結果、肌面と生地との密着性、フィット性、滑り止め効果が過剰となり易いため、肌面と生地との間に適度の滑り止め効果を与え、水に対する抵抗を減少させて水泳時の推進力の向上を安定的に得るためには、生地の裏面に露出する弾性糸の露出面積を３０％以上７０％以下の範囲とすることが望ましい。
【００２３】
生地の裏面に露出する弾性糸の露出面積はまた、前記比（生地の裏面の摩擦係数／生地の表面の摩擦係数）に影響する。露出面積が大きいほど生地の裏面の摩擦係数が高まる傾向がある。水着の使用態様により露出面積を９０％以上１００％以下として前記比を大きくすることもできるが、この場合には、水着の使用時に滑り止め効果が過剰となって水着着用者の動きに支障が生じないよう、生地の表面の摩擦係数との関係で露出面積を調整することが必要である。
【００２４】
生地の縦方向および横方向の伸張応力は１．５Ｎ以上６．５Ｎ以下（伸張応力の測定はＪＩＳ  Ｌ１０１８  ８．１４．１  グラブ法に準拠して測定した値）であることが望ましく、この範囲の伸張応力において、優れたフィット性が得られ、水泳時の推進力向上に寄与することができる。１．５Ｎ未満では肌面と生地とのフィット性が不十分となって、水泳時や飛び込み時において水着と肌面との間に水が入り易く、水泳時の推進抵抗が大きくなる。６．５Ｎを超えると、肌面と生地とのフィット性が過剰となって、水泳時の動きに支障が生じるおそれがありうる。
【００２５】
上記の特性をそなえた生地を製造する方法について説明すると、生地の裏面に露出する弾性糸の露出面積が生地の裏面の面積の３０％以上７０％以下の生地を製造する場合には、経編機を用い、弾性糸を二目編み組織とするよう編成するのが望ましい。
【００２６】
上記の製造方法により製造された生地のウエール方向およびコース方向の断面（拡大写真）例を図１〜２に示す。図１〜２において、上が生地の表面側、下が生地の裏面側である。とくにコース方向の断面（図２）にみられるように、表面側には連続した凸条が形成されているのに対して、弾性糸が３０〜７０％の面積割合で露出している裏面側には連続した凹条が形成されているのが認められる。
【００２７】
図１〜２に示す生地を平滑加工した断面（拡大写真）を図３〜４に示す。とくに図４にみられるように、連続した凸条が形成されている表面側は熱ロールにより厚さが減少して平滑化されているのに対して、連続した凹条が形成されている裏面側は平滑加工の影響は少なく、厚さの減少は殆どみられない。このことは、表面側の摩擦係数は平滑加工により減少するが、裏面側の摩擦係数は殆ど変化しないことを意味し、平滑加工による前記比（生地の裏面の摩擦係数／生地の表面の摩擦係数）の調整を行い易くする。
【００２８】
生地の裏面に露出する弾性糸の露出面積が生地の裏面の面積の９０％以上１００％以下の生地を製造する場合には、ダブルラッセル編機を用いて編成するのが望ましく、この場合には編み組織は特に問わない。ダブルラッセル編機を用いて編成する場合には、生地の表面側と裏面側とが別々に編成され、これを一枚の生地にするためには、表面側と裏面側とを結節することが必要となる。結節部分に弾性糸以外の糸（即ち非弾性糸）を用いると、弾性糸で編成される裏面に露出する弾性糸の露出面積を、生地の裏面の面積の１００％とすることはできず、９０％乃至９８％に止まる。結節部分において、表面側（非弾性糸）と裏面側（弾性糸）とを互いにループ状を呈するように編むと、表面側及び裏面側に、それぞれ非弾性糸及び弾性糸を１００％露出させることができる。
【００２９】
いずれの編機を使用して生地を編成する場合にも、弾性糸の太さ、非弾性糸と弾性糸との混率、生地の裏面における弾性糸の露出面積割合、平滑加工度などを調整して、生地の表面の摩擦係数に対する生地の裏面の摩擦係数の比（生地の裏面の摩擦係数／生地の表面の摩擦係数）を本発明の範囲にすることが重要である。
【００３０】
上記の水着用生地を用いて水着を完成させる場合には、生地を、例えば水着着用者の胸部、腰部、尻下部、足首部の少なくとも一箇所に使用し、生地の裏面が水着着用者の肌側となるよう固着（例えば縫製、接着、貼着、溶着など）する。
【実施例】
【００３１】
以下、本発明の実施例について説明し、その効果を実証する。なお、これらの実施例は本発明の一実施態様を示すものであり、本発明はこれらに限定されるものではない。
【００３２】
実施例１
弾性糸としてポリウレタン糸、非弾性糸としてポリエステル糸を使用し、経編機を用いて、弾性糸の太さ、非弾性糸と弾性糸との混率、生地の裏面における弾性糸の露出面積割合、平滑加工度を調整して、弾性糸を二目編み組織とするよう編成し、生地を製造した。生地の裏面に露出するポリウレタン糸の露出面積は生地の裏面の面積の５３％であった。
露出面積の測定方法は以下の通りである。
マイクロスコープで生地を適宜拡大して撮影し、得られた写真（サイズ：１０ｃｍ×１０ｃｍ＝１００ｃｍ２）について、弾性糸の露出面積をウチダ製デジタルプラニメーターで測定し、全面積（１００ｃｍ２）に対する弾性糸の露出面積を百分率で示す。
【００３３】
製造された生地の摩擦係数を前記の測定方法に従って測定したところ、生地の表面側においては、生地のタテ方向で０．２９０、ヨコ方向で０．２８１、生地の裏面側においては、生地のタテ方向で０．５７１、ヨコ方向で０．５６３であり、生地の表面の摩擦係数に対する生地の裏面の摩擦係数の比（生地の裏面の摩擦係数／生地の表面の摩擦係数）は、生地のタテ方向で１．９７、ヨコ方向で２．００であった。        
また、この生地のタテ方向およびヨコ方向の伸張応力を、ＪＩＳ  Ｌ１０１８  ８．１４．１  グラブ法に準拠して測定したところ、それぞれ４．８Ｎおよび２．８Ｎであった。
【００３４】
上記の生地を用い、生地を、水着着用者の胸部、腰部、尻下部および足首部に使用し、生地の裏面が水着着用者の肌側となるよう縫製して、競泳用水着を製造した。この水着を競泳者に着用させ、多数回競泳を行って記録を測定した結果、記録向上が確認された。
【００３５】
実施例２
弾性糸としてポリウレタン糸、非弾性糸としてポリエステル糸を使用し、ダブルラッセル編機を用いて、弾性糸の太さ、非弾性糸と弾性糸との混率、生地の裏面における弾性糸の露出面積割合、平滑加工度を調整して、弾性糸を二目編み組織とするよう編成し、生地を製造した。生地の裏面に露出するポリウレタン糸の露出面積は生地の裏面の面積の９６％であった。
【００３６】
製造された生地の摩擦係数を前記の測定方法に従って測定したところ、生地の表面側においては、生地のタテ方向で０．３０５、ヨコ方向で０．２９８、生地の裏面側においては、生地のタテ方向で０．７６０、ヨコ方向で０．７３８であり、生地の表面の摩擦係数に対する生地の裏面の摩擦係数の比（生地の裏面の摩擦係数／生地の表面の摩擦係数）は、生地のタテ方向で２．４９、ヨコ方向で２．４８であった。        
また、この生地のタテ方向およびヨコ方向の伸張応力を、ＪＩＳ  Ｌ１０１８  ８．１４．１  グラブ法に準拠して測定したところ、それぞれ３．６Ｎおよび５．３Ｎであった。
【００３７】
上記の生地を用い、生地を、水着着用者の胸部、腰部、尻下部および足首部に使用し、生地の裏面が水着着用者の肌側となるよう縫製して、競泳用水着を製造した。この水着を競泳者に着用させ、多数回競泳を行って記録を測定した結果、記録向上が確認された。
【図面の簡単な説明】
【００３８】
【図１】経編機を用い、弾性糸を二目編み組織とするよう編成した本発明による生地のウエール方向の断面例を示す拡大図である。
【図２】同じくコース方向の断面例を示す拡大図である。
【図３】図１〜２の生地を平滑加工した後のウエール方向の断面拡大図である。
【図４】同じくコース方向の断面拡大図である。
【図１】
2008115508.tif 000003
【図２】
2008115508.tif 000004
【図３】
2008115508.tif 000005
【図４】
2008115508.tif 000006
【手続補正書】
【提出日】平成19年4月19日(2007.4.19)
【手続補正１】
【補正対象書類名】明細書
【補正対象項目名】００１９
【補正方法】変更
【補正の内容】
【００１９】
本発明の水着用生地においては、生地の表面の摩擦係数に対する生地の裏面の摩擦係数の比（生地の裏面の摩擦係数／生地の表面の摩擦係数）が１．３以上３．０以下であることが好ましく、比（生地の裏面の摩擦係数／生地の表面の摩擦係数）を上記の範囲とすることにより、水着着用者の肌面と生地との間に適切な密着性、フィット性、滑り止め効果が達成され、水に対する抵抗が減少して、水泳時の推進力を向上させることができる。
尚、摩擦係数は以下の方法により測定される
カトーテック株式会社製表面試験機ＫＥＳ−ＦＢ４を用い、摩擦係数を測定すべき生地の、測定面を上にして試験機にセットし、測定端子の押し圧荷重（Ｗ）を５０ｇｆとして、１ｍｍ／ｓｅｃの移動速度で、端子移動抵抗（Ｆ）を測定し、摩擦係数（μ＝Ｆ／Ｗ）を計算する。測定を３回繰り返し、その平均値を摩擦係数とする。